(57)【要約】製織工程での糸抜けを抑制し、優れた製織性、織物品位が得られるポリアミドモノフィラメントを提供する。油剤付着量が０．１〜１．５重量％であり、付着している油剤中の重量平均分子量５００以下の炭化水素および脂肪酸アルキルエステルからなる成分の割合が油剤の全成分あたり４０重量％以下であることを特徴とするポリアミドモノフィラメント。【特許請求の範囲】
【請求項１】
油剤付着量が０．１〜１．５重量％であり、付着している油剤中の重量平均分子量５００以下の炭化水素および脂肪酸アルキルエステルからなる成分の割合が油剤の全成分あたり４０重量％以下であるポリアミドモノフィラメント。
【請求項２】
油剤付着量の糸長手方向の変動率が２０％以下である請求項１に記載のポリアミドモノフィラメント。
【発明の詳細な説明】
【技術分野】
【０００１】
本発明は、メッシュ織物、フィルターなどの高度な精密性を要求される品位の優れた織物を、糸抜けや織機の停台がなく製織性よく得ることが可能なポリアミドモノフィラメントに関するものである。
【背景技術】
【０００２】
ポリカプラミドやポリヘキサメチレンアジパミドに代表されるようなポリアミド繊維は、力学特性、耐薬品性、耐熱性に優れていることから、衣料用途や産業資材用途などで幅広く利用されている。産業資材用途では、特にモノフィラメントの織物（スクリーン紗織物）を用いたフィルター用途で幅広く展開しており、メディカル、飲料水濾過用、自動車用バグフィルター、音響用などと用途は多岐に渡る。【０００３】
近年、各用途において高いフィルター性能が要求されているため、スクリーン紗織物の軽量化・薄地化・高密度化が進み、織物品位に対する要求も高くなっている。織物品位を低下させる欠点にはヨコヒケやタテスジがあり、これらの原因としてモノフィラメントの糸の太さ斑、糸表面の油剤の付着斑、熱による収縮の斑、糸解舒時の張力斑などが挙げられる。これらのモノフィラメントの品位を改善するため、数多くの技術が提案されている。【０００４】
例えば、特許文献１には、モノフィラメントの糸条を挟み、かつ走行方向に対して位相をずらして配置した一対の給油ガイドを使用することで、糸周方向への均一給油を行い、糸長手方向の油剤の付着を安定化させ、安定した品質のモノフィラメントを提供する製造方法が提案されている。【０００５】
また、特許文献２には、ポリアミドモノフィラメントからなるドラム状パッケージにおいて、糸糸動摩擦係数およびドラム巻幅を規定することで、ドラム端面への糸落ちがなく、かつ糸解舒時の瞬間張力変動が抑制され、ヨコヒケの発生が抑制されたポリアミドモノフィラメント糸条パッケージが提案されている。【０００６】
さらに、特許文献３には、モノフィラメントの擦過張力と静電気発生量を規定することで、整経時の糸道ガイド通過時の張力が低く、静電気発生を抑制されたポリアミドモノフィラメントおよびその繊維パッケージが提案されている。
【先行技術文献】
【特許文献】
【０００７】
【特許文献１】特開２００８−５７０８５号公報
【特許文献２】特開２０１２−２２２１１２号公報
【特許文献３】国際公開第２０１６／０５２２８７号パンフレット
【発明の概要】
【発明が解決しようとする課題】
【０００８】
しかしながら、スクリーン紗織物の軽量化・薄地化・高密度化に伴い、製織工程での緯糸の糸入れ回数が増加している。スクリーン紗織物は、主にプロジェクタイル織機で製織されており、この緯糸の糸入れ回数の増加に伴い、特許文献１、２、および３に記載のモノフィラメントでは、緯糸の糸入れの際に、糸がプロジェクタイルのキャップから抜け、織機が停台し、さらに該当の部分が欠点となる問題が生じている。【０００９】
そこで、本発明は上記の問題点を解決しようとするものであり、製織工程での糸抜けを抑制し、優れた製織性、織物品位が得られるポリアミドモノフィラメントを提供することを課題とする。
【課題を解決するための手段】
【００１０】
上記課題は、下記の構成によって解決することができる。
（１）油剤付着量が０．１〜１．５重量％であり、付着している油剤中の重量平均分子量５００以下の炭化水素および脂肪酸アルキルエステルからなる成分の割合が油剤の全成分あたり４０重量％以下であることを特徴とするポリアミドモノフィラメント。
（２）油剤付着量の糸長手方向の変動率が２０％以下であることを特徴とする（１）に記載のポリアミドモノフィラメント。
【発明の効果】
【００１１】
本発明によれば、製織工程での糸抜けが抑制され、優れた製織性、織物品位が得られるポリアミドモノフィラメントを提供することができる。
【図面の簡単な説明】
【００１２】
【図１】図１は、本発明に係るポリアミドモノフィラメントの製造工程の一例を示す概略図である。
【発明を実施するための形態】
【００１３】
以下、本発明のポリアミドモノフィラメントについて詳述する。
本発明のポリアミドモノフィラメントに用いるポリアミドは、いわゆる炭化水素基が主鎖にアミド結合を介して連結された高分子量体であり、アミノカルボン酸、環状アミドを原料として重縮合反応によって製造してもよく、もしくはジカルボン酸およびジアミンを原料として重縮合反応にて製造してもよい。以下、これらの原料を包括してモノマーという。モノマーとしては、石油由来モノマー、バイオマス由来モノマー、石油由来モノマーとバイオマス由来モノマーの混合物など限定されるものではない。かかるポリアミドとしては、特に限定されるものではないが、一例としてポリカプロラクタム、ポリウンデカノラクタム、ポリラウリルラクタムもしくはポリヘキサメチレンアジパミド、ポリヘキサメチレンセバカミド、ポリヘキサメチレンドデカンジアミドなどを挙げることができ、この中でも製糸性、機械特性に優れていることからポリヘキサメチレンアジパミドが好ましい。
【００１４】
本発明におけるポリアミドには本発明の目的を逸脱しない範囲で、主成分の他に第２、第３成分を共重合または混合しても良い。共重合成分としては、例えば脂肪族ジカルボン酸、脂環式ジカルボン酸、芳香族ジカルボン酸、脂肪族ジアミン、脂環式ジアミン、芳香族ジアミンから誘導される構造単位を含むことができ、共重合量は全モノマー量に対する共重合成分のモノマー量として１０ｍｏｌ％以下が好ましく、さらに好ましくは５ｍｏｌ％以下である。
【００１５】
本発明におけるポリアミドの粘度は、産業用繊維を製造するに常識的な範囲の粘度を選択すればよいが、９８％硫酸相対粘度が２．０以上４．０以下のポリマーを使用することが好ましい。２．０以上であると、繊維としたときに十分な強度を得ることができ、４．０以下であると、紡糸時の溶融ポリマーの押出圧およびその経時の上昇速度を抑制でき、生産設備への過剰な負荷や口金の交換周期の延長が図れ、生産性が確保できるため、好ましい。また、かかる範囲とすることで得られた繊維を用いて布帛を作製した際、布帛の製品強度、例えば引裂強力が、実用に耐える強力を有する布帛を得ることができる。
【００１６】
また、本発明の目的を損なわない範囲の量、種類であれば、耐熱性などの生産性向上のための添加剤が配合されていてもよいし、艶消し、吸湿、抗菌、紫外線遮蔽、保温などの機能を持たせる添加剤が配合されてもよい。これらの添加物の含有量は、モノフィラメントの物理的特性などからポリアミドに対して１．０重量％以下が好ましい。
【００１７】
本発明のポリアミドモノフィラメントにおいて用いる紡糸油剤は、主に溶媒、平滑成分、制電成分から主に構成される。
【００１８】
溶媒は、紡糸油剤の平滑成分や制電成分などの有効成分を溶解、分散などさせるために用いられ、この溶媒は糸の製造工程において熱処理をされることなどによって糸表面から揮発する。溶媒が揮発することで、糸表面の油剤成分あたりの有効成分量が増加するため、揮発しやすい溶媒を用いることが好ましい。
【００１９】
制電成分は、糸表面に発生する静電気を抑制するために用いられ、公知のアニオン界面活性剤、カチオン界面活性剤、両性界面活性剤などのイオン界面活性剤が用いられる。
【００２０】
平滑成分は、糸表面の潤滑性を向上させ、製織工程での糸解舒時、糸道ガイド通過時、経糸間通過時などの張力変動や糸切れを抑制し、工程通過性を安定化させるために用いられる。一般的に平滑成分として、エステル系、炭化水素系、エーテルエステル系などや分子中にポリオキシアルキレン基を有するエーテル型非イオン系界面活性剤や多価アルコール部分エステル型非イオン界面活性剤やポリオキシアルキレン多価アルコール脂肪酸エステル型非イオン界面活性剤などが用いられる。
【００２１】
スクリーン紗織物は、主にプロジェクタイル織機で製織されており、このプロジェクタイル織機は、糸をポリウレタン製の樹脂キャップで把持したプロジェクタイルと呼ばれる金属製の部品を打ち出すことで緯糸の糸入れを行っている。本発明において、製織時の緯糸の糸入れの際に糸がプロジェクタイルのキャップから抜ける要因について検討した結果、糸の表面に付着している油剤中の特定成分がプロジェクタイルキャップへ浸透し、この特定成分の浸透によるプロジェクタイルキャップの変形が原因で糸の把持力が低下していくことを突き止めた。
【００２２】
この特定成分は、油剤中の炭化水素および脂肪酸アルキルエステルからなる成分であり、この成分の重量平均分子量が５００以下であると生じやすくなる。すなわち、炭化水素および脂肪酸アルキルエステルは、分子中に極性基が少なく、同じく分子中に極性基の少ないポリウレタンとの親和性は高いため、ポリウレタンから成るプロジェクタイルキャップへこれらの成分は浸透しやすい。プロジェクタイルキャップへ浸透すると、プロジェクタイルキャップを構成するポリウレタン分子鎖間にこれらの成分が入り込み分子鎖を押し広げることでプロジェクタイルキャップの変形を生じさせる。また、ポリウレタン分子鎖の構造が変化し、プロジェクタイルキャップの脆化を生じさせるため、糸とプロジェクタイルキャップの把持面積が減少し、糸とキャップの摩擦が低下し、糸がキャップ上で滑り、把持力が低下、糸抜けが発生したと推定している。
【００２３】
そこで、本発明において、安定した工程通過性であり、かつ製織工程での緯糸の糸入れの際に糸がプロジェクタイルのキャップから抜けることを抑制するためには、糸に付着している油剤中の重量平均分子量５００以下の炭化水素および脂肪酸アルキルエステルからなる成分の油剤全成分あたりの割合を制御することが重要であることに至った。
【００２４】
本発明のポリアミドモノフィラメントは、付着している油剤中の重量平均分子量５００以下の炭化水素および脂肪酸アルキルエステルからなる成分の割合が油剤全成分あたり４０重量％以下である。かかる範囲とすることで、上記のプロジェクタイルキャップへ浸透が生じにくくなり、キャップの変形を抑制でき、かつ製織時の糸抜けも抑制できる。また、糸抜けの抑制により織機の停台回数が減少することから生産性が向上する。さらに、糸抜けの抑制、停台回数の低減によりスジやヒケといった織物欠点を減少することができ、優れた品位の織物が得られる。より好ましくは、３０重量％以下である。４０重量％を超えると、製織中にプロジェクタイルキャップへこれらの成分の浸透が生じ、前述のとおりプロジェクタイルからの糸抜けが発生し、織物欠点が増加する。油剤中の重量平均分子量５００以下の炭化水素および脂肪酸アルキルエステルからなる成分は、糸に平滑性を付与するための平滑成分でもあり、これらの平滑成分は、糸の表面に膜もしくはその他の形状で存在することで、糸の摩擦を低減するなどの平滑効果をもたらす。一般的に、平滑成分の重量平均分子量が高いほど膜形成能が向上して糸表面に平滑成分が残存しやすくなるが、平滑成分そのものの粘性抵抗による摩擦が生じるため、平滑成分の重量平均分子量が高いほど粘性抵抗による平滑性の低下が生じる傾向がある。一方で、重量平均分子量が低いほど粘性抵抗による平滑性の低下は生じないが、糸表面へ残存しにくくなる傾向がある。上述のことから、用いる平滑成分の重量平均分子量は２００〜５００であることが好ましいため、糸の表面に付着している油剤中の重量平均分子量５００以下の炭化水素および脂肪酸アルキルエステルからなる成分は、５重量％以上付着していることが好ましい。５重量％以上であると糸の平滑性が十分であり、織機での糸の走行性が良好となり、織物にヒケやスジを生じることがない。
【００２５】
本発明のポリアミドモノフィラメントは、油剤付着量が糸重量あたり０．１〜１．５重量％である。１．５重量％を超えると、製織工程での糸道ガイド通過時などに過剰な油剤付着による油滴が発生し、油滴による糸切れが生じるなど工程通過性が悪化する。また、０．１重量％未満の場合、糸表面の油剤成分の不足により、製織工程での糸道ガイド通過時などに糸の表面が削れ、モノマー状の析出物（一般的にスカムと呼ばれる）が発生する。このスカムがガイド上に堆積すると、糸切れが発生して工程通過性が悪化する。さらに、堆積したスカムによって走行糸条の張力が変動することで該当部分にヒケやスジが生じる、もしくはスカムが糸に取られて織物に入ることで該当部分が欠点となる。上述のことから、油剤付着量は糸重量あたり、好ましくは０．１〜０．５重量％である。
【００２６】
本発明のポリアミドモノフィラメントは、油剤付着量の糸長手方向の変動率が２０％以下であることが好ましい。かかる範囲とすることで、糸の長手方向で局所的に油剤付着量が多くなることがなく、局所的な油剤過多による重量平均分子量５００以下の炭化水素およびは脂肪酸アルキルエステルからなる成分の過剰なプロジェクタイルキャップへの付着が抑制できることから、キャップの変形を抑制でき、製織時の糸抜けが抑制できる。また、糸抜けの抑制により織機の停台回数が減少することから生産性が向上する。さらに、糸抜けの抑制、停台回数の低減によりスジやヒケといった織物欠点を減少することができ、優れた品位の織物が得られる。また、糸長手方向で油剤の付着差がないため、糸解舒時の張力変動が抑制できる。加えて、油剤の付着不足による糸表面の削れによるスカムの発生もなく、欠点のない布帛を得ることができる。より好ましくは、変動率１５％以下である。
【００２７】
本発明において、付着している重量平均分子量５００以下の炭化水素および脂肪酸アルキルエステルからなる成分は、その分子構造は分子量以外限定されるものではない。
【００２８】
本発明において、炭化水素は上述の平滑成分として用いることに加えて、油剤を調整する際の溶媒として用いられている。上述のとおり、糸表面の油剤成分あたりの有効成分量を増加させるために、油剤の溶媒は揮発しやすいことが重要であり、また揮発しやすいことによってプロジェクタイルキャップへ浸透がする炭化水素が糸表面に残留しにくくなる。この炭化水素の揮発のしやすさは粘度と相関があることが知られており、すなわち、粘度が低い程、揮発しやすくなる。炭化水素の粘度の測定方法として既知の方法にはセイボルトユニバーサル粘度計を用いる方法がある。セイボルトユニバーサル粘度計によって測定される粘度は、単位セイボルトユニバーサル秒（ＳＵＳ）で表され、ＳＵＳが小さいほど粘度は小さい。本発明のポリアミドモノフィラメントにおいて用いる紡糸油剤の溶媒に用いる炭化水素の粘度の上限は、限定されるものではないが、上述の揮発のしやすさの点から、好ましくは１００ＳＵＳ以下である。また、粘度の下限も限定されるものではないが、紡糸油剤の管理の点から３０ＳＵＳ以上であることが好ましい。
【００２９】
本発明において用いる脂肪酸アルキルエステルとして、多価アルコール脂肪酸エステル、多価カルボン酸脂肪族アルコールエステル、脂肪族１価アルコールと脂肪酸とがエステル結合した構造を有するエステル化合物が主に挙げられる。
【００３０】
多価アルコール脂肪酸エステルは、炭素数２〜６の脂肪族２価アルコールまたは炭素数３または４の脂肪族３価アルコールと、炭素数４〜２４の脂肪族１価カルボン酸とのエステルである。また分子内にポリオキシアルキレン基を有しない化合物である。多価カルボン酸脂肪族アルコールエステルは、炭素数２〜６の脂肪族２価カルボン酸と炭素数４〜２４の脂肪族１価アルコールとのエステルであり、また分子内にポリオキシアルキレン基を有しない化合物である。脂肪族１価アルコールと脂肪酸とがエステル結合した構造を有するエステル化合物は、炭素数４〜２４の脂肪族１価カルボン酸と炭素数４〜２４の脂肪族１価アルコールとのエステルである。
【００３１】
脂肪酸アルキルエステルを構成するアルコールと脂肪酸については、以下のとおりである。  炭素数２〜６の脂肪族２価アルコールとしては、例えば、エチレングリコール、ジエチレングリコール、トリエチレングリコール、テトラエチレングリコール、プロピレングリコール、ジプロピレングリコール、トリプロピレングリコール、１，２−ブタンジオール、１，３−ブタンジオール、１，４−ブタンジオール、２−メチル−１，３−プロパンジオール、１，５−ペンタンジオール、１，６−ヘキサンジオールなどが挙げられる。炭素数３または４の脂肪族３価アルコールとしては、例えば、グリセリン、トリメチロールプロパンなどが挙げられる。
【００３２】
炭素数４〜２４の脂肪族１価アルコールは、飽和であっても不飽和であってもよく、不飽和結合の数については特に限定はない。また、脂肪族１価アルコールは、１種または２種以上を使用してもよく、飽和脂肪族アルコールと不飽和脂肪族アルコールを併用してもよい。  脂肪族１価アルコールとしては、ブチルアルコール、ペンタノール、ヘキサノール、ヘプタノール、オクチルアルコール、イソオクチルアルコール、ラウリルアルコール、ミリスチルアルコール、ミリストレイルアルコール、セチルアルコール、イソセチルアルコール、パルミトレイルアルコール、ステアリルアルコール、イソステアリルアルコール、オレイルアルコール、エライジルアルコール、バクセニルアルコール、ガドレイルアルコール、アラキジルアルコール、イソイコサニルアルコール、エイコセノイルアルコール、ベヘニルアルコール、イソドコサニルアルコール、エルカニルアルコール、リグノセリニルアルコール、イソテトラコサニルアルコール、ネルボニルアルコール、セロチニルアルコール、モンタニルアルコール、メリシニルアルコールなどが挙げられる。
【００３３】
炭素数４〜２４の脂肪族１価カルボン酸としては、飽和であっても不飽和であってもよく、不飽和結合の数については特に限定はない。脂肪族１価カルボン酸は、１種または２種以上を使用してもよく、飽和脂肪酸と不飽和脂肪酸を併用してもよい。  脂肪族１価カルボン酸としては、酪酸、クロトン酸、吉草酸、カプロン酸、エナント酸、カプリル酸、ペラルゴン酸、カプリン酸、ラウリン酸、ミリスチン酸、ミリストレイン酸、ペンタデカン酸、パルミチン酸、パルミトレイン酸、イソセチル酸、マルガリン酸、ステアリン酸、イソステアリン酸、オレイン酸、エライジン酸、バクセン酸、リノール酸、リノレン酸、ツベルクロステアリン酸、アラキジン酸、イソエイコサ酸、ガドレイン酸、エイコセン酸、ドコサン酸、イソドコサン酸、エルカ酸、テトラコサン酸、イソテトラコサン酸、ネルボン酸、セロチン酸、モンタン酸、メリシン酸などが挙げられる。
【００３４】
炭素数２〜６の脂肪族２価カルボン酸は、２価以上であれば特に限定はなく、１種または２種以上を使用してもよい。  脂肪族２価カルボン酸としては、クエン酸、イソクエン酸、リンゴ酸、アコニット酸、オキサロ酢酸、オキサロコハク酸、コハク酸、フマル酸、マレイン酸、グルタル酸、アジピン酸、ピメリン酸、スベリン酸、アゼライン酸、セバシン酸などが挙げられる。
【００３５】
脂肪族１価アルコールと脂肪酸とがエステル結合した構造を有するエステル化合物を構成するアルコールと脂肪酸は、上記の炭素数４〜２４の脂肪族１価カルボン酸と炭素数４〜２４の脂肪族１価アルコールとのエステル化合物である。
【００３６】
これらのエステルは一般的に市販されているアルコールと脂肪酸を用いて、公知の方法で合成し得られたものを使用してもよい。また、天然の果実、種子または花など天然より得られる天然エステルであって、上記のエステルの構成を満足する天然エステルをそのまま使用したり、必要に応じて、天然エステルを公知の方法で精製したり、さらに精製したエステルを公知の方法で融点差を利用して分離、再精製を行ったエステルを用いてもよい。
【００３７】
本発明のポリアミドモノフィラメントは、優れた品位の織物を得るために、糸長手方向の乾熱収縮応力の変動率を低減させることが好ましい。乾熱収縮応力の変動率が大きい場合、製織工程で布帛の熱処理を行った際に、糸の収縮に斑が生じ、布帛にヨコヒケと呼ばれる欠点が生じる。乾熱収縮応力の変動率は、好ましくは１５％以下、より好ましくは１２％以下とするとよい。
【００３８】
次に上述した油剤付着量、付着している油剤中の重量平均分子量５００以下の炭化水素および脂肪酸アルキルエステルからなる成分の割合、油剤付着量の糸長手方向の変動率を満足するための好ましい形態について説明する。
【００３９】
本発明のポリアミドモノフィラメントの製造方法の一例を、図１にしたがって具体的に説明する。図１は本発明に係るポリアミドモノフィラメントの製造工程の一例を示す概略図である。
【００４０】
溶融されたポリアミドチップをギヤポンプにて計量・輸送し、紡糸口金１から吐出させ、紡糸口金の直下に設けられた紡糸口金面に向けて蒸気が噴射されている蒸気噴出装置２と、蒸気噴射装置２の下流側に設けられ、かつ冷却装置３から冷却風が吹き流れている領域を通過させて糸条を室温まで冷却固化し、次いで給油装置４で給油し、引き取りローラー５に複数回巻き付け、さらに延伸ローラー６に複数回巻き付けて糸を通過させる。その際、糸を引き取りローラー５と延伸ローラー６の周速度の比に従って延伸する。最後に、糸を延伸ローラー６の加熱により熱処理し、ワインダー（巻取装置）７で巻き取る。
【００４１】
本発明のポリアミドモノフィラメントを得るためには、図１に示した製造工程における延伸ローラー６で熱処理をする際の熱処理温度と延伸ローラー６に糸を巻き付ける長さ、すなわち熱処理長を適正な範囲とすること、給油装置４で糸に付着させる油剤中の重量平均分子量５００以下の炭化水素および脂肪酸アルキルエステルからなる成分の量を適正な範囲とすることが重要である。
【００４２】
本発明のポリアミドモノフィラメントは、延伸ローラー６で熱処理をする際、熱処理温度を１８０℃以上とする。上述のとおり、本発明において、糸に付着している油剤中の重量平均分子量５００以下の炭化水素および脂肪酸アルキルエステルからなる成分の油剤全成分あたりの割合を制御することが重要であり、該成分は沸点が低く、また熱によって分解しやすいため、延伸ローラー６での熱処理によって、揮発もしくは分解されて糸表面での残留量が減少する。延伸ローラー６での熱処理温度をかかる範囲とすることで、付着している油剤中の重量平均分子量５００以下の炭化水素および脂肪酸アルキルエステルからなる成分の割合を油剤全成分あたり４０重量％以下にすることができる。また、油剤付着量の糸長手方向の変動率を２０％以下にすることができる。加えて、熱収縮応力の変動率を１５％以下にすることができる。さらには、糸表面および糸中に残留しているモノマーやオリゴマーを揮発させてその残留量を減少させることができるので、製織工程でこれらのモノマーやオリゴマーがスカムとして析出することを抑制できる。１８０℃未満の場合、熱処理が不足し、重量平均分子量５００以下の炭化水素および脂肪酸アルキルエステルからなる成分の割合が油剤全成分あたり４０重量％より多く、また油剤付着量の糸長手方向の変動率が２０％を超え、もしくは熱収縮応力の変動率が１５％を超えて、織物品位が低化する。さらには、残留モノマーやオリゴマー由来のスカムが発生し、製織工程での生産性の悪化、織物品位の悪化が生じる。一方で、熱処理温度の上限は糸の品位の点では特に制限されるものではないが、加熱された延伸ローラー６の表面が油剤成分によって汚れて糸の生産性が悪化することを防止する点から、２００℃以下とすることが好ましい。より好ましくは、１８５℃〜１９０℃である。
【００４３】
本発明のポリアミドモノフィラメントは、延伸ローラー６で熱処理をする際、延伸ローラー６に糸を巻き付ける長さ、すなわち熱処理長を３．０ｍ以上とする。かかる範囲とすることで、延伸ローラー６での熱処理が十分に行われ、糸に付着している油剤中の重量平均分子量５００以下の炭化水素および脂肪酸アルキルエステルからなる成分の油剤全成分あたりの割合を油剤全成分あたり４０重量％以下にすることができる。また、油剤付着量の糸長手方向の変動率を２０％以下にすることができる。加えて、熱収縮応力の変動率を１５％以下にすることができる。３．０ｍ未満の場合、熱処理が不足し、熱処理が不足し、重量平均分子量５００以下の炭化水素および脂肪酸アルキルエステルからなる成分の割合が油剤全成分あたり４０重量％より多くなる、もしくは油剤付着量の糸長手方向の変動率が２０％を超えるため、織物品位が悪化する。さらには、熱収縮応力の変動率が１５％を超えて、織物品位が悪化する。より好ましくは、３．５ｍ以上である。熱処理長の上限は、糸の品位の点では特に制限を設けるものではなく、生産設備として取り扱いが困難にならないよう適宜設定すればよい。
【００４４】
本発明のポリアミドモノフィラメントに用いる紡糸油剤は、油剤中の重量平均分子量５００以下の炭化水素および脂肪酸アルキルエステルからなる成分の量を油剤重量に対して９０重量％以下とすることが好ましい。かかる範囲とすることで、上述の良好な平滑性が得られ、プロジェクタイルキャップへの該成分の浸透が抑制でき、製品品位に優れた布帛を得ることができる。また、油剤を調製する際に溶媒が過少とならず、各成分が均一に溶解した油剤を得られ、糸に付着させる際に油分付着量にバラツキを低減することができる。
【００４５】
本発明のポリアミドモノフィラメントの伸度は、用途に応じて適宜設定すれば良いが、布帛に加工する際の加工性の点から、好ましくは２５〜５０％である。
【００４６】
また、高度な精密性を要求されるフィルター用途で使用される点から強度は４．０ｃＮ／ｄｔｅｘ以上であることが好ましいが、布帛の用途によっては４．０ｃＮ／ｄｔｅｘ以下でも問題なく使用できる。
【００４７】
さらに、繊度は用途に応じて適宜設定すれば良いが、フィルター用途であれば４〜６０ｄｔｅｘが実用上好ましい。
【００４８】
本発明のポリアミドモノフィラメントの断面形状は、丸断面だけでなく、扁平、Ｙ型、Ｔ型、中空型、田字型、井字型など多種多様な断面形状を採用することができる。
【実施例】
【００４９】
本発明を実施例で詳細に説明する。なお、実施例中の測定方法は以下の方法を用いた。【００５０】
Ａ．硫酸相対粘度
試料０.２５ｇを濃度１ｇ／ｌになるように濃度９８ｗｔ％の硫酸１００ｍｌに溶解し、オストワルド型粘度計を用いて２５℃での流下時間（Ｔ１）を測定した。引き続き、濃度９８ｗｔ％の硫酸のみの流下時間（Ｔ２）を測定した。Ｔ２に対するＴ１の比、すなわちＴ１／Ｔ２を硫酸相対粘度とした。【００５１】
Ｂ．融点（Ｔｍ）
パーキンエルマー社製の示差走査型熱量計ＤＳＣ−７型を用い、試料ポリマー２０ｍｇを、１ｓｔＲＵＮとして、昇温速度２０℃／分で２０℃から２８０℃まで昇温し、２８０℃の温度で５分間保持した後、降温速度２０℃／分で２８０℃から２０℃まで降温し、２０℃の温度で１分間保持した後、さらに２ｎｄＲＵＮとして、昇温速度２０℃／分で２０℃から２８０℃まで昇温したときに観測される吸熱ピークの温度を融点とした。【００５２】
Ｃ．繊度
試料を枠周１．１２５ｍの検尺機にて２００回巻カセを作成し、熱風乾燥機にて乾燥後（１０５±２℃×６０分）、天秤にてカセ重量を量り公定水分率を乗じた値から繊度を算出した。測定は４回行い、平均値を繊度とした。【００５３】
Ｄ．引っ張り強度および伸度
オリエンテック（株）製“ＴＥＮＳＩＬＯＮ”（登録商標）ＵＣＴ−１００を測定機器として用い、ＪＩＳ  Ｌ１０１３（化学繊維フィラメント糸試験方法、２０１０年）に示される定速伸長条件で測定した。伸度は、引張強さ−伸び曲線における最大強力を示した点の伸びから求めた。また、引っ張り強度は、最大強力を繊度で除した値を強度とした。測定は１０回行い、平均値を引っ張り強度および伸度とした。【００５４】
Ｅ．沸騰水収縮率
ポリアミドモノフィラメントを周長１．１２５ｍのかせ取り機で２０回巻き取ってかせを作り、０．０９ｃＮ／ｄｔｅｘ荷重下で初長Ｌ０を求めた。次に無荷重下沸水中で３０分間処理した後、風乾する。次いで０．０９ｃＮ／ｄｔｅｘ荷重下で処理後の長さＬ１を求め次式で算出する。
沸騰水収縮率（％）＝［（Ｌ０−Ｌ１）／Ｌ０］×１００      。【００５５】
Ｆ．乾熱収縮応力の変動率
ＦＴＡ測定機（東レエンジニアリング社製ＦＴＡ−５００）を用い、モノフィラメントの供給速度１０ｍ／分、走行糸応力０．０３ｃＮ／ｄｔｅｘの条件で、測定機に備え付けてある１００℃に加熱した乾熱処理装置（長さ１５．５ｃｍ）に糸条を通過させ１０分間測定を行うことにより求めた。乾熱収縮応力の変動率が２０％以下を合格とした。この変動は小さければ小さい程よい。【００５６】
Ｇ．油剤付着量、付着量の変動率
試料（ポリアミドモノフィラメント）１０ｇを精秤し、１５℃のノルマルヘキサン中に浸し、１０分かけて油剤を抽出し、抽出後ノルマルヘキサンを除去し乾燥して、抽出前後の容器の重量差から油剤付着量を算出した。また、本測定を１０回行い、測定値の平均値と標準偏差を求めて変動率を計算した。【００５７】
Ｈ．糸表面の油剤成分の特定
ポリアミドモノフィラメントをソックスレー抽出装置に入れ、次にシクロヘキサンを加えて、約４時間加熱還流した後、シクロヘキサンを回収して糸表面の油剤成分を抽出した。得られた抽出液を公知の１Ｈ−ＮＭＲ法にて測定を行い、スペクトルデータより油剤成分の構造を特定した。また、抽出液中の油剤成分の重量平均分子量は東ソー（株）製高速ゲルパーミエーションクロマトグラフィー装置ＨＬＣ−８２２０ＧＰＣを用い、試料濃度３ｍｇ／ｃｃで、昭和電工（株）製分離カラムＫＦ−４０２ＨＱ、ＫＦ−４０３ＨＱに注入し、示差屈折率検出器で測定されたピークより算出した。【００５８】
Ｉ．糸抜け性
ポリアミドモノフィラメントを緯糸に用いて、プロジェクタイル織機にて緯糸打ち込み速度を７５０ｍ／分として織物を作製する際に、緯糸１０００万ｍあたりで発生するプロジェクタイルキャップからの糸抜け発生回数を記録し、発生回数が５回未満で合格とした。この回数は少なければ少ない程よい。【００５９】
Ｊ．停台回数
ポリアミドモノフィラメントを緯糸に用いて、プロジェクタイル織機にて緯糸打ち込み速度を７５０ｍ／分として織物を作製する際に、緯糸１０００万ｍあたりで発生する織機の停台回数を記録し、停台回数が５回未満で合格とした。この回数は少なければ少ない程よい。【００６０】
Ｋ．織物品位
ポリアミドモノフィラメントを緯糸に用いて織物を作製し、目視検査にて織物５０ｍあたりでのムラやスジの発生状態によって以下の三段階で評価し、○以上の評価結果で合格とした。
Ｓ：布帛にスジやムラがなく、優れた品位を有する。
Ａ：わずかなスジやムラが発生しているが、製品として使用するには問題ない。
Ｂ：スジやムラが発生しており、製品として使用できない。【００６１】
（実施例１）
ベースポリマーとして、酸化チタン含有量０．０２重量％のポリヘキサメチレンアジパミド（硫酸相対粘度２．８０、融点２６２℃）を水分率０．１３５重量％となるよう調整した。該チップを図１に示す紡糸機に投入し、紡糸温度２８９℃にて溶融し、吐出孔径０．５５ｍｍ、孔長９．５ｍｍの丸孔を４ホール有する紡糸口金１から紡出させた。冷却装置３で糸条に冷風を吹き付けて冷却固化し、オイリングローラー方式の給油装置４にて重量平均分子量５００以下の炭化水素または脂肪酸アルキルエステルからなる成分の量を油剤重量に対して７０重量％に調整した油剤を糸に付与した後、引き取りローラー５の周速度（引取速度）を７７４ｍ／分（設定値）で引き取った。続いて、引き取りローラー５に糸を３．５回巻き付けた後、表面温度１９０℃の延伸ローラー６で引き取ることにより、ローラー間で延伸倍率４．０３倍にて延伸した。延伸ローラー６に５．５回巻き付けて（糸長換算３．８ｍ）熱処理をした後、巻取速度を３０００ｍ／分（設定値）としたワインダー７で巻き取り、８ｄｔｅｘのポリヘキサメチレンアジパミドモノフィラメントを得た。得られたモノフィラメントにて織物を作製した。モノフィラメントおよび織物の評価結果を表１に示す。【００６２】
（実施例２）
延伸ローラー６の表面温度を１８５℃としたこと以外は実施例１と同様の条件にてモノフィラメントを得た。得られたモノフィラメントの評価結果を表１に示す。【００６３】
（実施例３）
給油装置４にて重量平均分子量５００以下の炭化水素または脂肪酸アルキルエステルからなる成分の量を油剤重量に対して８８重量％に調整した油剤を付与し、延伸ローラー６で熱処理する際の巻き付け回数を４．５回（糸長換算３．１ｍ）としたこと以外は実施例１と同様の条件にてモノフィラメントを得た。得られたモノフィラメントの評価結果を表１に示す。【００６４】
（実施例４）
オイリングローラー方式の給油装置４のローラー回転数を糸の油剤付着量が１．０重量％となるように調整し、延伸ローラー６で熱処理する際の巻き付け回数を４．５回（糸長換算３．１ｍ）としたこと以外は実施例１と同様の条件にてモノフィラメントを得た。得られたモノフィラメントの評価結果を表１に示す。【００６５】
（比較例１）
オイリングローラー方式の給油装置４のローラー回転数を糸の油剤付着量が１．６５重量％となるように調整し、延伸ローラー６で熱処理する際の巻き付け回数を４．５回（糸長換算３．１ｍ）としたこと以外は実施例１と同様の条件にてモノフィラメントを得た。得られたモノフィラメントの評価結果を表１に示す。【００６６】
（実施例５）
延伸ローラー６の表面温度を１８０℃とし、延伸ローラー６で熱処理する際の巻き付け回数を４．５回（糸長換算３．１ｍ）としたこと以外は実施例１と同様の条件にてモノフィラメントを得た。得られたモノフィラメントの評価結果を表１に示す。【００６７】
（比較例２）
延伸ローラー６の表面温度を１７５℃とし、延伸ローラー６で熱処理する際の巻き付け回数を４．５回（糸長換算３．１ｍ）としたこと以外は実施例１と同様の条件にてモノフィラメントを得た。得られたモノフィラメントの評価結果を表２に示す。【００６８】
（実施例６）
給油装置４にて平滑成分として使用する炭化水素の重量平均分子量を表１のとおり変更して調整した油剤を糸に付与したこと以外は実施例１と同様の条件にてモノフィラメントを得た。得られたモノフィラメントの評価結果を表２に示す。【００６９】
（比較例３）
延伸ローラー６で熱処理する際の巻き付け回数を３．５回（糸長換算２．４ｍ）としたこと以外は実施例１と同様の条件にてモノフィラメントを得た。得られたモノフィラメントの評価結果を表２に示す。【００７０】
（実施例７、８）
給油装置４にて溶媒として使用する溶媒の粘度を表１のとおり変更して調整した油剤を糸に付与したこと以外は実施例１と同様の条件にてモノフィラメントを得た。得られたモノフィラメントの評価結果を表２に示す。【００７１】
【表１】
2019208404.tif 000002
【００７２】
【表２】
2019208404.tif 000003
【符号の説明】
【００７３】
１：紡糸口金
２：蒸気噴出装置
３：冷却装置
４：給油装置
５：引き取りローラー
６：延伸ローラー
７：ワインダー（巻取装置）
【図１】
2019208404.tif 000004
【国際調査報告】
2019208404.tif 000005
2019208404.tif 000006
2019208404.tif 000007